СПОСОБ ИЗГОТОВЛЕНИЯ УСОВЕРШЕНСТВОВАННЫХ ДРЕВЕСНОСТРУЖЕЧНЫХ ИЗДЕЛИЙ (ВАРИАНТЫ) И ИЗДЕЛИЯ, ИЗГОТОВЛЕННЫЕ ТАКИМ СПОСОБОМ

1. Способ изготовления композитного древесного материала, заключающийся в том, что сначала в соответствии с предварительно определенными критериями сортируют бревна посредством оценки любой из следующих характеристик сырья: модуля упругости, плотности (или удельного веса), размеров и формы, а также любых их комбинаций; осуществляют в случае необходимости кондиционирование упомянутых бревен посредством термической обработки; осуществляют стружкообразование из бревен, обладающих характеристиками, сходными с предварительно определенными критериями, получая элементы древесной стружки; и полученную стружку включают в состав композитного древесного материала.
2. Способ по п.1, в котором длина упомянутой стружки составляет от 10,2 до 30,5 см, ширина - от 0,13 до 7,6 см и толщина - от 0,013 до 1,27 мм.
3. Способ по п.1, включающий кондиционирование бревен посредством термической обработки.
4. Способ по п.3, в котором кондиционирование бревен осуществляют путем воздействия на сырье водяным паром и/или погружением сырья в горячую воду.
5. Способ по п.3, в котором длина стружки составляет от 7,6 до 24,1 см, ширина - от 0,13 до 5,1 см и толщина - от 0,5 до 1,27 мм.
6. Способ по п.4, в котором длина стружки составляет от 11,4 до 20 см, ширина - от 1,3 до 3,8 см и толщина - от 0,5 до 1,27 мм.
4
4
7. Способ по п.1, в котором упомянутая характеристика сырья является модулем упругости, а измеренный модуль упругости в направлении волокон стружки, определенный с помощью измерений при неразрушающем испытании, составляет от 0,117·10 до 0,69·10 МПа.
4
4
8. Способ по п.1, в котором упомянутая характеристика сырья является модулем упругости, а измеренный модуль упругости в направлении волокон стружки, определенный с помощью измерений при неразрушающем испытании, превышает 0,69·10МПа, доходя до 1,03·10 МПа.
4
4
9. Способ по п.1, в котором упомянутая характеристика сырья является модулем упругости, а измеренный модуль упругости в направлении волокон стружки, определенный с помощью измерений при неразрушающем испытании, превышает 1,03·10МПа, доходя до 1,3 9·10 МПа.
4
4
10. Способ по п.1, в котором упомянутая характеристика сырья является модулем упругости, а измеренный модуль упругости в направлении волокон стружки, определенный с помощью измерений при неразрушающем испытании, превышает 1,39·10МПа, доходя до 1,72·10 МПа.
11. Композитный древесный материал, изготовленный способом по п.7.
12. Композитный древесный материал, изготовленный способом по п.8.
13. Композитный древесный материал, изготовленный способом по п.9.
14. Композитный древесный материал, изготовленный способом по п.10.
15. Способ изготовления композитного древесного материала, заключающийся в том, что распиливают бревна на отдельные куски пиломатериала; осуществляют в случае необходимости кондиционирование упомянутых бревен посредством термической обработки; в соответствии с предварительно определенными критериями сортируют упомянутые куски пиломатериала посредством оценки любой из следующих характеристик сырья: модуля упругости, плотности (или удельного веса), размеров и формы, а также любых их комбинаций; осуществляют стружкообразование из тех кусков пиломатериала, которые удовлетворяют измерениям предварительно выбранных характеристик сырья; и полученную стружку, обладающую такими характеристиками, включают в состав композитного древесного материала.
16. Способ по п.15, в котором длина упомянутой стружки составляет от 10,2 до 30,5 см, ширина - от 0,13 до 7,6 см и толщина - от 0,013 до 1,27 мм.
17. Способ по п.15, включающий кондиционирование бревен посредством термической обработки.
18. Способ по п.17, в котором кондиционирование бревен осуществляют путем воздействия на сырье водяным паром и/или погружением сырья в горячую воду.
19. Способ по п.17, в котором длина стружки составляет от 7,6 до 24,1 см, ширина - от 0,13 до 5,1 см и толщина - от 0,5 до 1,27 мм.
20. Способ по п.18, в котором длина стружки составляет от 11,4 до 20 см, ширина - от 1,3 до 3,8 см и толщина - от 0,5 до 1,27 мм.
4
4
21. Способ по п.15, в котором упомянутая характеристика сырья является модулем упругости, а измеренный модуль упругости в направлении волокон стружки, определенный с помощью измерений при неразрушающем испытании, составляет от 0,117·10 до 0,69·10 МПа.
4
4
22. Способ по п.15, в котором упомянутая характеристика сырья является модулем упругости, а измеренный модуль упругости в направлении волокон стружки, определенный с помощью измерений при неразрушающем испытании, превышает 0,69·10МПа, доходя до 1,03·10 МПа.
4
4
23. Способ по п.15, в котором упомянутая характеристика сырья является модулем упругости, а измеренный модуль упругости в направлении волокон стружки, определенный с помощью измерений при неразрушающем испытании, превышает 1,03·10МПа, доходя до 1,39·10 МПа.
4
4
24. Способ по п.15, в котором упомянутая характеристика сырья является модулем упругости, а измеренный модуль упругости в направлении волокон стружки, определенный с помощью измерений при неразрушающем испытании, превышает 1,39·10МПа, доходя до 1,72·10 МПа.
25. Композитный древесный материал, изготовленный способом по п.21.
26. Композитный древесный материал, изготовленный способом по п.22.
27. Композитный древесный материал, изготовленный способом по п.23.
28. Композитный древесный материал, изготовленный способом по п.24.
29. Способ изготовления композитного древесного материала, заключающийся в том, что сначала в соответствии с предварительно определенными критериями сортируют бревна посредством оценки любой из следующих характеристик сырья: модуля упругости, плотности (или удельного веса), размеров и формы, а также любых их комбинаций; осуществляют в случае необходимости кондиционирование упомянутых бревен посредством термической обработки; после чего распиливают упомянутые бревна на отдельные куски пиломатериала; осуществляют в случае необходимости кондиционирование упомянутых кусков пиломатериала посредством термической обработки; сортируют упомянутые куски пиломатериала посредством определения любой из перечисленных выше характеристик сырья; осуществляют стружкообразование из тех кусков пиломатериала, которые удовлетворяют предварительно выбранным характеристикам сырья; и полученную стружку, обладающую такими характеристиками, включают в состав композитного древесного материала.
30. Способ по п.29, в котором длина упомянутой стружки составляет от 10,2 до 30,5 см, ширина - от 0,13 до 7,6 см и толщина - от 0,013 до 1,27 мм.
31. Способ по п.29, включающий кондиционирование бревен посредством термической обработки.
32. Способ по п.31, в котором кондиционирование бревен осуществляют путем воздействия на сырье водяным паром и/или погружением сырья в горячую воду.
33. Способ по п.31, в котором длина стружки составляет от 7,6 до 24,1 см, ширина - от 0,13 до 5,1 см и толщина - от 0,5 до 1,27 мм.
34. Способ по п.32, в котором длина стружки составляет от 11,4 до 20 см, ширина - от 1,3 до 3,8 см и толщина - от 0,5 до 1,27 мм.
4
4
35. Способ по п.29, в котором упомянутая характеристика сырья является модулем упругости, а измеренный модуль упругости в направлении волокон стружки, определенный с помощью измерений при неразрушающем испытании, составляет от 0,117·10 до 0,69·10 МПа.
4
4
36. Способ по п.29, в котором упомянутая характеристика сырья является модулем упругости, а измеренный модуль упругости в направлении волокон стружки, определенный с помощью измерений при неразрушающем испытании, превышает 0,69·10МПа, доходя до 1,03·10 МПа.
4
4
37. Способ по п.29, в котором упомянутая характеристика сырья является модулем упругости, а измеренный модуль упругости в направлении волокон стружки, определенный с помощью измерений при неразрушающем испытании, превышает 1,03·10МПа, доходя до 1,39·10 МПа.
4
4
38. Способ по п.29, в котором упомянутая характеристика сырья является модулем упругости, а измеренный модуль упругости в направлении волокон стружки, определенный с помощью измерений при неразрушающем испытании, превышает 1,39·10МПа, доходя до 1,72·10 МПа.
39. Композитный древесный материал, изготовленный способом по п.35.
40. Композитный древесный материал, изготовленный способом по п.36.
41. Композитный древесный материал, изготовленный способом по п.37.
42. Композитный древесный материал, изготовленный способом по п.38.